(57)【特許請求の範囲】
【請求項１】
質量％で、
Ｃ：0.08〜0.25％、                  Si：0.01〜1.0％、
Mn：0.8〜2.1％、                    Ｐ：0.025％以下、
Ｓ：0.005％以下、                   Al：0.005〜0.10％ 
を含有し、残部Feおよび不可避的不純物からなる組成と、ベイナイト相または焼戻マルテンサイト相を体積率で90％以上の主相とし、旧オーステナイト粒の平均粒径が、圧延方向に平行な断面で20μｍ以下で、かつ圧延方向に直交する断面で15μｍ以下である組織を有し、降伏強さYS：960MPa以上の高強度を有し、最小曲げ半径／板厚が3.0以下である曲げ特性を有し、さらにvＥ−４０が30Ｊ以上の高靭性を有することを特徴とする曲げ特性と低温靭性に優れた高強度熱延鋼板。
【請求項２】
前記旧オーステナイト粒が、圧延方向の平均長さに対する圧延方向に直交する方向の平均長さの比、（圧延方向の平均長さ）／（圧延方向に直交する方向の平均長さ）、が10以下であることを特徴とする請求項１に記載の高強度熱延鋼板。
【請求項３】
前記組織が、｛223｝＜252＞方位のランダム試料に対するＸ線回折強度の比であるＸ線面強度｛223｝＜252＞が5.0以下である組織であることを特徴とする請求項１または２に記載の高強度熱延鋼板。
【請求項４】
前記組成に加えてさらに、質量％で、Ｂ：0.0001〜0.0050％を含有することを特徴とする請求頂１ないし３のいずれかに記載の高強度熱延鋼板。
【請求項５】
前記組成に加えてさらに、質量％で、Nb：0.001〜0.05％、Ti：0.001〜0.05％、Mo：0.001〜1.0％、Cr：0.01〜1.0％、Ｖ：0.001〜0.10％、Cu：0.01〜0.50％、Ni：0.01〜0.50％のうちの１種または２種以上を含有することを特徴とする請求項１ないし４のいずれかに記載の高強度熱延綱板。
【請求項６】
前記組成に加えてさらに、質量％で、Ca：0.0005〜0.005％を含有することを特徴とする請求項１ないし５のいずれかに記載の高強度熱延鋼板。
【請求項７】
鋼素材に、該鋼素材を加熱する加熱工程と、該加熱された鋼素材を粗圧延と仕上圧延とからなる熱間圧延を施す熱延工程と、冷却工程と、巻取工程を順次施し、熱延鋼板とするにあたり、
前記鋼素材を、質量％で、
Ｃ：0.08〜0.25％、                  Si：0.01〜1.0％、
Mn：0.8〜2.1％、                    Ｐ：0.025％以下、
Ｓ：0.005％以下、                   Al：0.005〜0.10％ 
を含有し、残部Feおよび不可避的不純物からなる組成の鋼素材とし、
前記加熱工程が、1100〜1250℃の温度に加熱する工程であり、
前記熱延工程における前記粗圧延が、前記加熱工程で加熱された前記鋼素材をシートバーとする圧延であり、前記熱延工程における前記仕上圧延が、前記シートバーに、部分再結晶オーステナイト域および未再結晶オーステナイト域での累積圧下率を再結晶オーステナイト域での累積圧下率で除した値が0〜0.2とする圧延であり、
前記冷却工程が、前記仕上圧延終了後、直ちに冷却を開始し、750℃〜500℃の温度域の平均冷却速度でマルテンサイト生成臨界冷却速度以上で、該冷却を開始してから30ｓ以内に、（Ms変態点＋150℃）以下の冷却停止温度まで冷却する冷却処理と、該冷却処理を停止した後、前記冷却停止温度±100℃の温度域で5〜60ｓ保持する保持処理とを施す工程であり、
前記巻取工程が、巻取温度を前記（冷却停止温度±100℃）の範囲の温度として、コイル状に巻き取る工程であり、
ベイナイト相または焼戻マルテンサイト相を体積率で90％以上の主相とし、旧オーステナイト粒の平均粒径が、圧延方向に平行な断面で20μｍ以下で、かつ圧延方向に直交する断面で15μｍ以下である組織を有し、降伏強さYS：960MPa以上の高強度を有し、最小曲げ半径／板厚が3.0以下である曲げ特性を有し、さらにvＥ−４０が30Ｊ以上の高靭性を有する熱延鋼板とすることを特徴とする曲げ特性と低温靭性に優れた高強度熱延鋼板の製造方法。
【請求項８】
前記組成に加えてさらに、質量％で、Ｂ：0.0001〜0.0050％を含有することを特徴とする請求項７に記載の高強度熱延鋼板の製造方法。
【請求項９】
前記組成に加えてさらに、質量％で、Nb：0.001〜0.05％、Ti：0.001〜0.05％、Mo：0.001〜1.0％、Cr：0.01〜1.0％、Ｖ：0.001〜0.10％、Cu：0.01〜0.50％、Ni：0.01〜0.50％のうちの１種または２種以上を含有することを特徴とする請求項７または８に記載の高強度熱延鋼板の製造方法。
【請求項１０】
前記組成に加えてさらに、質量％で、Ca：0.0005〜0.005％を含有することを特徴とする請求項７ないし９のいずれかに記載の高強度熱延鋼板の製造方法。
【発明の詳細な説明】
【技術分野】
【０００１】
本発明は、建設用機械や産業用機械の構造部材（以下、建産機の構造部材ともいう）用として好適な、高強度熱延鋼板に係り、とくに、曲げ特性および低温靭性の向上に関する。なお、ここでいう「鋼板」とは、鋼板、鋼帯を含むものとする。また、ここでいう「高強度熱延鋼板」とは、降伏強さYS：960〜1200MPa級の高強度を有する熱延鋼板をいうものとする。
【背景技術】
【０００２】
近年、建築物の高層化に伴って、建築物の建設に使用するクレーンやトラック等の建設用機械も大型化されている。また、産業用機械も大型化する傾向にある。このため、これら機械の自重を軽くすることが必要とされ、これらの大型建産機の構造部材用として、降伏強さYS：960MPa以上の高強度を有する薄鋼板が要望されている。
このような要望に対し、例えば、特許文献１には、質量％でＣ：0.05〜0.15％、Si：1.50％以下、Mn：0.70〜2.50％、Ni：0.25〜1.5％、Ti：0.12〜0.30％、Ｂ：0.0005〜0.0015％を含み、さらにＰ、Ｓ、Al、Ｎを適正量に調整して含む鋼スラブを、1250℃以上に加熱し、Ar3変態点〜950℃で全仕上圧下率80％以上で熱間圧延し、800〜500℃の範囲の冷却速度を30〜80℃/sで冷却し500℃以下で巻取る、加工性および溶接性のよい高強度熱延鋼板の製造方法が提案されている。特許文献１に記載された技術によれば、降伏点890MPa以上、引張強さ950MPa以上を有し、曲げ加工性、溶接性に優れた高強度熱延鋼板を的確に製造できるとしている。
【０００３】
また、特許文献２には、質量％で、Ｃ：0.05〜0.20％、Si：0.60％以下、Mn：0.10〜2.50％、solAl：0.004〜0.10％、Ti：0.04〜0.30％、Ｂ：0.0005〜0.0015％を含む鋼スラブを、少なくとも1100℃から、TiCの溶体化温度以上1400℃以下の加熱温度までの温度領域を150℃/ｈ以上の昇温速度で加熱し、加熱温度での保定時間を5〜30minとし、その後熱間圧延する、高強度熱延鋼板の製造方法が提案されている。特許文献２に記載された技術では、微量のTiを析出硬化元素とし、微量の固溶Ｂをオーステナイト（γ）安定化元素として利用し、冷却時の変態温度を低下させ、変態後のフェライト組織を微細化することにより、引張強さ1020MPa程度の高強度と破面選移温度vＴrs：−70℃程度の高靭性とを有する熱延鋼板が得られるとしている。
【０００４】
また、特許文献３には、質量％で、Ｃ：0.05〜0.15％、Si：1.50％以下、Mn：0.70〜2.50％、Ni：0.25〜1.5％、Ti：0.12〜0.30％、Ｂ：0.0005〜0.0015％を含み、さらにＰ、Ｓ、Al、Ｎを適正量に調整して含む鋼スラブを、1250℃以上に加熱し、Ar3変態点〜950℃で全仕上圧下率80％以上で熱間圧延し、800〜200℃の範囲を冷却速度を20℃/s以上30℃/s未満で冷却し、200℃以下で巻取り、0.2〜5.0％の加工歪を付与し、100〜400℃の範囲の温度で適正時間保持する加工熱処理を施し、曲げ加工性、溶接性に優れた高強度熟延鋼板の製造方法が提案されている。特許文献３に記載された技術によれば、降伏点890MPa以上、引張強さ950MPa以上の高強度熱延鋼板を容易に製造できるとしている。
【０００５】
また、特許文献４には、Ｃ：0.05〜0.20％、Si：0.05〜0.50％、Mn：1.0〜3.5％、Ｐ：0.05％以下、Ｓ：0.01％以下、Nb：0.005〜0.30％、Ti：0.001〜0.100％、Cr：0.01〜1.0％、Al：0.1％以下を含有する組成からなり、かつSi、Ｐ、Cr、Ti、Nb、Mnが特定の関係を満足するように含有する鋼スラブを鋳造後、直ちに又は一旦冷却し、1100〜1300℃に加熱したのち、仕上げ圧延終了温度950〜800℃にて熱問圧延し、圧延終了後0.5秒以内に冷却を開始して、30℃/s以上の冷却速度で冷却を行い、500〜300℃で巻取る、加工性に優れた超高強度熱延鋼板の製造方法が記載されている。これにより、金属組織が体積分率で60〜90％未満のベイナイトを主相とし、パーライト、フェライト、残留オーステナイト、マルテンサイトのうちの少なくとも１種を第２相とする組織を有し、しかもベイナイト相の平均粒径が４μｍ未満である、引張強さが980MPa以上でありながら、伸びフランジ成形性と強度延性バランスがともに優れ、かつ低降伏比をも具えた、加工性に優れた超高強度熱延鋼板が得られるとしている。
【０００６】
また、特許文献５には、Ｃ：0.10〜0.25％、Si：1.5％以下、Mn：1.0〜3.0％、Ｐ：0.10％以下、Ｓ：0.005％以下、Al：0.01〜0.5％、Ｎ：0.010％以下、Ｖ：0.10〜1.0％を含み、（10Mn＋Ｖ）/Ｃが50以上を満足するように含有する組成の鋼スラブを、1000℃以上に加熟後、粗圧延によリシートバーとし、ついで仕上げ圧延出側温度：800℃以上の条件で仕上げ圧延を施したのち、仕上げ圧延完了後３秒以内に、平均冷却速度：20℃/ｓ以上の冷却速度で、400〜600℃の温度範囲で、かつ11000−3000[％Ｖ]≦24×Ta≦15000−1000[％Ｖ] を満足するTa℃まで冷却して巻取る、高強度熱延綱板の製造方法が記載されている。これにより、焼戻しマルテンサイト相の体積率が80％以上で、粒径：20nm以下のＶを含む炭化物が1000個/μm３以上析出し、かつ該粒径：20nm以下のＶを含む炭化物の平均粒径が10nm以下である組織を有し、引張強さが980MPa以上で、強度一延性バランスに優れた高強度熱延鋼板が得られるとしている。
【先行技術文献】
【特許文献】
【０００７】
【特許文献１】特開平05−230529号公報
【特許文献２】特開平05−345917号公報
【特許文献３】特開平07−138638号公報
【特許文献４】特開2000−282175号公報
【特許文献５】特開2006−183141号公報
【発明の概要】
【発明が解決しようとする課題】
【０００８】
しかしながら、特許文献１〜５に記載された技術では、所望の形状を安定して確保できにくいうえ、降伏強さYS：960MPa以上の、960MPa級〜1100MPa級の高強度と、かつシャルピー衝撃試験の試験温度：−40℃における吸収エネルギーvE−40：40Ｊ以上の高靭性とを兼備した熱延鋼板を安定して容易に製造することが難しいという問題があった。
本発明は、上記した従来技術の問題を解決し、大型建産機の構造部材用として好適な、高靭性で、かつ曲げ特性に優れた高強度熱延鋼板およびその製造方法を提供することを目的とする。ここで言う「高強度」とは、降伏強さYS：960MPa以上である場合をいい、「高靭性」とは、vE−40が30Ｊ以上、好ましくは40Ｊ以上の靭性を有する場合をいい、「曲げ特性に優れた」とは、曲げ半径が（3.0×板厚）以下で、かつ180度曲げが可能な場合をいうものとする。また、本発明が目的とする熱延鋼板は、板厚が3mm以上12mm以下である熱延鋼板とする。
【課題を解決するための手段】
【０００９】
本発明者らは、上記した目的を達成するために、降伏強さYS：960MPa以上の高強度を有する熱延鋼板の靭性、延性に及ぼす各種要因について、鋭意研究した。その結果、ペイナイトまたは焼戻マルテンサイトを主相とし、圧延方向に平行な断面における旧オーステナイト（γ）粒の平均粒径が20μｍ以下で、かつ圧延方向に直交する断面における旧γ粒の平均粒径が15μｍ以下である組織とすることにより、降伏強さYS：960MPa以上の高強度を有しているにもかかわらず、優れた靭性、さらには優れた曲げ特性を確保できることを見出した。
【００１０】
また、さらに優れた曲げ特性を維持するためには、旧γ粒の、圧延方向の平均長さに対する圧延方向に直交する方向の平均長さの比、（旧γ粒の圧延方向の平均長さ）／（旧γ粒の圧延方向に直交する方向の平均長さ）が10以下となる組織とすることが好ましいこと、また、Ｘ線面強度｛223｝＜252＞（｛223｝＜252＞方位のランダム試料に対するＸ線回折強度の比）が5.0以下となる組織とすることが好ましいことも知見した。
【００１１】
上記したような組織を得るためには、所定の組成を有する鋼素材に、該鋼素材を加熱する加熱工程と、該加熱された鋼素材を粗圧延と仕上圧延とからなる熱間圧延を施す熱延工程と、冷却工程と、巻取工程を順次施し、熱延鋼板とするに際し、加熱工程を、1100〜1250℃の温度に加熱する工程とし、仕上圧延として、粗圧延により得られたシートバーに、部分再結晶オーステナイト域および未再結晶オーステナイト域での累積圧下率を再結晶オーステナイト域での累積圧下率で除した値が0〜0.2とする圧延を施す熱延工程とし、冷却工程を、仕上圧廷終了後、直ちに冷却を開始し、750℃〜500℃の温度範囲の平均冷却速度でマルテンサイト生成臨界冷却速度以上の冷却速度で、冷却開始から30s以内に、Ms点＋150℃以下の冷却停止温度まで冷却し、該冷却停止温度±100℃の温度範囲で5〜60s保持する工程とし、巻取工程を、巻取温度を冷却停止温度±100℃の範囲の巻取温度で、コイル状に巻き取る工程とを組み合せて施すことが肝要であることを見出した。
【００１２】
本発明は、上記した知見に基づき、さらに検討を加えて完成されたものである。すなわち、本発明の要旨はつぎの通りである。
（１）質量％で、Ｃ：0.08〜0.25％、Si：0.01〜1.0％、Mn：0.8〜2.1％、Ｐ：0.025％以下、Ｓ：0.005％以下、Al：0.005〜0.10％を含有し、残部Feおよび不可避的不純物からなる組成と、ベイナイト相または焼戻マルテンサイト相を体積率で90％以上の主相とし、旧オーステナイト粒の平均粒径が、圧延方向に平行な断面で20μｍ以下で、かつ圧延方向に直交する断面で15μｍ以下である組織を有し、降伏強さYS：960MPa以上の高強度を有し、最小曲げ半径／板厚が3.0以下である曲げ特性を有し、さらにvＥ−４０が30Ｊ以上の高靭性を有することを特徴とする曲げ特性と低温靭性に優れた高強度熱延鋼板。
（２）（１）において、前記旧オーステナイト粒が、圧延方向の平均長さに対する圧延方向に直交する方向の平均長さの比、（圧延方向の平均長さ）／（圧延方向に直交する方向の平均長さ）、が10以下であることを特徴とする高強度熱延鋼板。
（３）（１）または（２）において、前記組織が、｛223｝＜252＞方位のランダム試料に対するＸ線回折強度の比であるＸ線面強度｛223｝＜252＞が5.0以下である組織であることを特徴とする高強度熱延鋼板。
（４）（１）ないし（３）のいずれかにおいて、前記組成に加えてさらに、質量％で、Ｂ：0.0001〜0.0050％を含有することを特徴とする高強度熱延鋼板。
（５）（１）ないし（４）のいずれかにおいて、前記組成に加えてさらに、質量％で、Nb：0.001〜0.05％、Ti：0.001〜0.05％、Mo：0.001〜1.0％、Cr：0.01〜1.0％、Ｖ：0.001〜0.10％、Cu：0.01〜0.50％、Ni：0.01〜0.50％のうちの１種または２種以上を含有することを特徴とする高強度熱延綱板。
（６）（１）ないし（５）のいずれかにおいて、前記組成に加えてさらに、質量％で、Ca：0.0005〜0.005％を含有することを特徴とする高強度熱延鋼板。
（７）鋼素材に、該鋼素材を加熱する加熱工程と、該加熱された鋼素材を粗圧延と仕上圧延とからなる熱間圧延を施す熱延工程と、冷却工程と、巻取工程を順次施し、熱延鋼板とするにあたり、前記鋼素材を、質量％で、Ｃ：0.08〜0.25％、Si：0.01〜1.0％、Mn：0.8〜2.1％、Ｐ：0.025％以下、Ｓ：0.005％以下、Al：0.005〜0.10％を含有し、残部Feおよび不可避的不純物からなる組成の鋼素材とし、前記加熱工程が、1100〜1250℃の温度に加熱する工程であり、前記熱延工程における前記粗圧延が、前記加熱工程で加熱された前記鋼素材をシートバーとする圧延であり、前記熱延工程における前記仕上圧延が、前記シートバーに、部分再結晶オーステナイト域および未再結晶オーステナイト域での累積圧下率を再結晶オーステナイト域での累積圧下率で除した値が0〜0.2とする圧延であり、前記冷却工程が、前記仕上圧延終了後、直ちに冷却を開始し、750℃〜500℃の温度域の平均冷却速度でマルテンサイト生成臨界冷却速度以上で、該冷却を開始してから30ｓ以内に、（Ms変態点＋150℃）以下の冷却停止温度まで冷却する冷却処理と、該冷却処理を停止した後、前記冷却停止温度±100℃の温度域で5〜60ｓ保持する保持処理とを施す工程であり、前記巻取工程が、巻取温度を前記（冷却停止温度±100℃）の範囲の温度として、コイル状に巻き取る工程であり、ベイナイト相または焼戻マルテンサイト相を体積率で90％以上の主相とし、旧オーステナイト粒の平均粒径が、圧延方向に平行な断面で20μｍ以下で、かつ圧延方向に直交する断面で15μｍ以下である組織を有し、降伏強さYS：960MPa以上の高強度を有し、最小曲げ半径／板厚が3.0以下である曲げ特性を有し、さらにvＥ−４０が30Ｊ以上の高靭性を有する熱延鋼板とすることを特徴とする曲げ特性と低温靭性に優れた高強度熱延鋼板の製造方法。
（８）（７）において、前記組成に加えてさらに、質量％で、Ｂ：0.0001〜0.0050％を含有することを特徴とする高強度熱延鋼板の製造方法。
（９）（７）または（８）において、前記組成に加えてさらに、質量％で、Nb：0.001〜0.05％、Ti：0.001〜0.05％、Mo：0.001〜1.0％、Cr：0.01〜1.0％、Ｖ：0.001〜0.10％、Cu：0.01〜0.50％、Ni：0.01〜0.50％のうちの１種または２種以上を含有することを特徴とする高強度熱延鋼板の製造方法。
（１０）（７）ないし（９）のいずれかにおいて、前記組成に加えてさらに、質量％で、Ca：0.0005〜0.005％を含有することを特徴とする高強度熱延鋼板の製造方法。
【発明の効果】
【００１３】
本発明によれば、降伏強さYS：960MPa以上の高強度と、−40℃でのシャルピー衝撃試験吸収エネルギーが30Ｊ以上である高靭性を兼備し、さらに曲げ特性の優れた熱延鋼板を安定して製造でき、産業上格段の効果を奏する。また、本発明になる熱延鋼板は、板厚3mm以上12mm以下程度の熱延鋼板であり、大型の建設用機械や産業用機械の構造部材用として好適であり、建設用機械や産業用機械の車体重量の軽減に大きく寄与できるという効果もある。
【発明を実施するための形態】
【００１４】
まず、本発明熱延鋼板の組成限定理由について説明する。なお、とくに断らないかぎり、質量％は単に％と記す。
Ｃ：0.08〜0.25％
Ｃは、鋼の強度を増加させる作用を有する元素であり、本発明では所望の高強度を確保するために、0.08%以上の含有を必要とする。一方、0.25％を超える過剰な含有は、溶接性を低下させるとともに、母材靭性を低下させる。このため、Ｃは0.08〜0.25％の範囲に限定した。なお、好ましくは0.10〜0.20％である。
【００１５】
Si：0.01〜1.0％
Siは、固溶強化、焼入れ性の向上を介して、鋼の強度を増加させる作用を有する。このような効果は0.01％以上の含有で認められる。一方、1.0％を超えるSiの多量含有は、Ｃをγ相に濃化させ、γ相の安定化を促進し強度を低下させるうえ、溶接部にSiを含む酸化物を形成し、溶接部品質を低下させる。このため、本発明では、Siは0.01〜1.0％の範囲に限定した。なお、γ相の形成を抑制する観点から、Siは0.8％以下とすることが好ましい。
【００１６】
Mn：0.8〜2.1％
Mnは、焼入性の向上を介し、鋼板の強度を増加させる作用を有する。また、Mnは、MnSを形成しＳを固定することにより、Ｓの粒界偏析を防止してスラブ（鋼素材）割れを抑制する。このような効果を得るためには、0.8％以上の含有を必要とする。一方、2.1％を超える含有は、スラブ鋳造時の凝固偏析を助長し、鋼板にMn濃化部を残存させ、セパレーションの発生を増加させる。このようなMn濃化部を消失させるには、1300℃を超える温度に加熱する必要があり、このような熱処理を工業的規模で実施することは現実的でない。このため、Mnは0.8〜2.1％の範囲に限定した。なお、好ましくは0.9〜2.0％である。また、遅れ破壊防止という観点からは、Mnは1.3％以下とすることがより好ましい。
【００１７】
Ｐ：0.025％以下
Ｐは、鋼中に不純物として不可避的に含まれるが、鋼の強度を上昇させる作用を有する。しかし，0.025％を超えて過剰に含有すると溶接性が低下する。このため、Ｐは0.025％以下に限定した。なお、好ましくは0.015％以下である。
Ｓ：0.005％以下
Ｓは、Ｐと同様に、鋼中に不純物として不可避的に含まれるが、0.005％を超えて過剰に含有すると、スラブ割れを生起させるとともに、熱延鋼板においては粗大なMnSを形成し、延性の低下を生じさせる。このため、Ｓは0.005％以下に限定した。なお、好ましくは0.004％以下である。
【００１８】
Al：0.005〜0.10％
Alは、脱酸剤として作用する元素であり、このような効果を得るためには、0.005％以上含有することが望ましい。一方、0.10％を超える含有は、溶接部の清浄性を著しく損なう。このため、Alは0.005〜0.10％に限定した。なお、好ましくは0.05％以下である。
上記した成分が基本の成分であるが、基本の組成に加えて、さらに必要に応じて、選択元素として、Ｂ：0.0001〜0.0050％、および／または、Nb：0.001〜0.05％、Ti：0.001〜0.05％、Mo：0.001〜1.0％、Cr：0.01〜1.0％、Ｖ：0.001〜0.10％、Cu：0.01〜0.50％、Ni：0.01〜0.50％のうちの１種または２種以上、および／または、Ca：0.0005〜0.005％を含有することができる。
【００１９】
Ｂ：0.0001〜0.0050％
Ｂは、γ粒界に偏析し、少量の含有で焼入れ性を顕著に向上させる作用を有する元素であり、所望の高強度を確保するために必要に応じて含有できる。このような効果を得るためには、0.0001％以上含有することが望ましい。一方、0.0050％を超えて含有しても、効果が飽和するため、含有量に見合う効果が期待できず経済的に不利となる。このため、含有する場合には、Ｂは0.0001〜0.0050％の範囲に限定することが好ましい。なお、より好ましくは0.0005〜0.0030％である。
【００２０】
Nb：0.001〜0.05％、Ti：0.001〜0.05％、Mo：0.001〜1.0％、Cr：0.01〜1.0％、Ｖ：0.001〜0.10％、Cu：0.01〜0.50％、Ni：0.01〜0.50％のうちの１種または２種以上
Nb、Ti、Mo、Cr、Ｖ、Cu、Niは、いずれも、強度を増加させる作用を有する元素であり、必要に応じて選択して１種または２種以上を含有できる。
Nb：0.001〜0.05％
Nbは、炭窒化物として微細析出することにより、溶接性を損なうことなく、少ない含有量で熱延鋼板を高強度化する作用を有するとともに、オーステナイト粒の粗大化、再結晶を抑制する作用を有する元素であり、熱間仕上圧延におけるオーステナイト未再結晶温度域圧延を可能にする。このような効果を得るためには、0.001％以上含有することが望ましい。一方、0.05％を超える過剰な含有は、熱間仕上圧延中の圧延荷重の増大をもたらし、熱間圧延が困難となる場合がある。このため、含有する場合には、Nbは0.001〜0.05％の範囲に限定することが好ましい。なお、より好ましくは0.005〜0.04％である。
【００２１】
Ti：0.001〜0.05％
Tiは、炭化物として微細析出することにより、鋼板を高強度化するとともに、窒化物を形成してＮを固定しスラブ（鋼素材）割れを防止する作用を有する。このような効果は、0.001％以上の含有で顕著となるが、0.05％を超える含有は析出強化により降伏点が著しく上昇し、靭性が低下する。また、Ti炭窒化物の溶体化に1250℃超という高温加熱を必要とし、旧γ粒の粗大化を招き、所望の旧γ粒のアスペクト比の調整が困難となる。このため、含有する場合には、Tiは0.001〜0.05％の範囲に限定することが好ましい。なお、より好ましくは0.005〜0.035％である。
【００２２】
Mo：0.001〜1.0％
Moは、焼入性を向上させるとともに、炭窒化物を形成して、鋼板を高強度化する作用を有する元素である。このような効果を得るためには、0.001％以上含有することが望ましい。一方、1.0％を超える多量の含有は、溶接性を低下させる。このため、含有する場合には、Moは0.001〜1.0％に限定することが好ましい。なお、より好ましくは0.05〜0.8％である。
【００２３】
Cr：0.01〜1.0％
Crは、焼入性を向上させ、鋼板強度を増加させる作用を有する元素である。このような効果を得るためには、0.01％以上含有することが望ましい。一方、1.0％を超える過剰の含有は、溶接性を低下させる。このため、含有する場合には、Crは0.01〜1.0％に限定することが好ましい。なお、より好ましくは0.1〜0.8％である。
【００２４】
Ｖ：0.001〜0.10％
Ｖは、鋼中に固溶して固溶強化により，鋼板の強度増加に寄与するとともに、炭化物、窒化物あるいは炭窒化物として析出し、析出強化により強度増加に寄与する元索である。このような効果を得るためには、0.001％以上含有することが望ましい。一方、0.05％を超える含有は、靭性を低下させる。このため、含有する場合には、Ｖは0.001〜0.05％の範囲に限定することが好ましい。
【００２５】
Cu：0.01〜0.50％
Cuは、鋼中に固溶して強度増加に寄与するとともに、耐食性を向上させる元素である。このような効果を得るためには、0.01％以上含有することが望ましい。一方、0.50％を超える含有は、鋼板の表面性状を劣化させる。このため、含有する場合には、Cuは0.01〜0.50％の範囲に限定することが好ましい。
【００２６】
Ni：0.01〜0.50％
Niは、鋼中に固溶して強度増加に寄与するとともに、靭性を向上させる元素である。このような効果を得るためには、0.01％以上含有することが望ましい。一方、0.50％を超える多量のNi含有は、材料コストの高騰を招く。このため、含有する場合には、Niは0.01〜0.50％の範囲に限定することが好ましい。
【００２７】
Ca：0.0005〜0.005％
Caは、ＳをCaSとして固定し、硫化物系介在物を球状化し、介在物の形態を制御する作用を有し、さらに、介在物の周囲のマトリックスの格子歪を小さくし、水素のトラップ能を低下させる作用を有する元素であり、必要に応じて含有できる。このような効果を得るためには、0.0005％以上含有させることが望ましいが、0.005％を超えて含有すると、CaOの増加を招き、耐食性、靭性を低下させる。このため、含有する場合には、Caは0.0005〜0.005％の範囲に限定することが好ましい。なお、より好ましくは0.0005〜0.0030％である。
【００２８】
上記した成分以外の残部は、Feおよび不可避的不純物である。なお、不可避的不純物としては、Ｎ：0.005％以下、Ｏ：0.005％以下、Mg：0.003％以下、Sn：0.005％以下が許容できる。
Ｎは、鋼中に不可避的に含有されるが、過剰の含有は、鋼素材（スラブ）鋳造時の割れを多発させる。このため、Ｎは0.005％以下に限定することが望ましい。なお、より好ましくは0.004％以下である。
【００２９】
また、Ｏは、鋼中では各種の酸化物として存在し、熱間加工性、耐食性、靭性等を低下させる原因となる。このため、本発明ではできるだけ低減することが望ましいが、0.005%までは許容できる。なお、極端な低減は精錬コストの高騰を招くため、Ｏは0.005％以下に低減することが望ましい。
Mgは、Caと同様に酸化物、硫化物を形成し、粗大なMnSの形成を抑制する作用を有するが、0.003％を超える含有は、Mg酸化物、Mg硫化物のクラスターを多発させ、靭性の低下を招く。このため、Mgは0.003％以下に低減することが望ましい。
【００３０】
Snは、製鋼原料として使用されるスクラップ等から混入する。Snは、粒界等に偏析しやすい元素であり、0.005％を超えて多量に含有すると、粒界強度が低下し、靭性の低下を招く。このため、Snは0.005％以下に低減することが望ましい。
つぎに、本発明熱延鋼板の組織限定理由について説明する。
本発明熱延鋼板は、上記した組成を有し、さらにベイナイト相または焼戻マルテンサイト相、あるいはベイナイト相と焼戻マルテンサイト相との混合相を主相とする。なお、ここでいう「ベイナイト」は低温変態ベイナイトを指す。また、ここでいう、「主相」とは、当該相が体積率で90％以上好ましくは95％以上である場合をいうものとする。これらを主相とすることにより、所望の高強度を確保することができる。なお、主相以外の第二相は、フェライト相またはパーライト相である。第二相の組織分率が高くなると、強度が低下し、所望の高強度を確保することができなくなる。このため、第二相は体積率で10％以下とすることが好ましい。なお、上記した第二相以外に主相ではないベイナイト相、焼戻マルテンサイト相が混合した組織となる場合もあることはいうまでもない。
【００３１】
また、本発明熱延鋼板は、ベイナイト相または焼戻マルテンサイト相を主相とし、あるいはそれらが混合した組織で、圧延方向に平行な断面における旧γ粒の平均粒径が20μｍ以下で、かつ圧延方向に直交する断面における旧γ粒の平均粒径が15μｍ以下である組織を有する。このような組織とすることにより、シャルピー衝撃試験の試験温度：−40℃における吸収工ネルギーvE−40が30Ｊ以上を確保することができ、高靭性でかつ曲げ特性に優れた熱延鋼板となる。旧γ粒が、平均粒径でＬ方向断面で20μmを、Ｃ方向断面で15μｍを、超えて粗大化すると、上記した靭性を確保できなくなる。なお、旧γ粒の平均粒径は、好ましくはＬ方向断面で18μm以下、Ｃ方向断面で13μｍ以下である。
【００３２】
さらに、本発明熱延鋼板は、旧γ粒の圧延方向の平均長さに対する、旧γ粒の圧延方向に直交する方向の平均長さの比、（旧γ粒の圧延方向の平均長さ）／（旧γ粒の圧延方向に直交する方向の平均長さ）を10以下とする組織とすることが好ましい。これにより、曲げ特性がさらに向上する。（旧γ粒の圧延方向の平均長さ）／（旧γ粒の圧延方向に直交する方向の平均長さ）が10を超えて、異方性が強くなると、曲げ特性が低下する。なお、好ましくは７以下である。
【００３３】
なお、旧γ粒の平均長さは、旧γ粒を現出し、撮像した組織写真を用いて、画像処理により、旧γ粒の圧延方向の長さ、および圧延方向に直交する方向の長さをそれぞれ測定し、算術平均してそれぞれの平均長さを求めるものとする。
また、さらに、本発明熱延鋼板は、Ｘ線面強度｛223｝＜252＞（｛223｝＜252＞方位のランダム試料に対するＸ線回折強度の比）が5.0以下とすることが好ましい。｛223｝＜252＞の面強度が5.0を超えて、高くなると、強度の異方性が強くなり、曲げ特性が低下する。このため、鋼板の｛223｝＜252＞の面強度を5.0以下とすることが好ましい。なお、より好ましくは4.5以下である。鋼板の｛223｝＜252＞のＸ線面強度は、板厚表面から1/4層の位置で、Ｘ線による集合組織解析（ODF）を行って求めるものとする。
【００３４】
なお、ここでいう「｛223｝＜252＞」は、Ｘ線による集合組織解析をBUNGE表示し、φ2=45度断面表示で、（φ1、Φ、φ2）＝（30.5、43.3、45.0）に示される｛223｝＜252＞を指す。なお、｛223｝＜252＞に等価な方位としては、｛322｝＜225＞、｛232｝＜522＞があり、等価な方位を考慮して、｛223｝＜252＞と記載することも可能である。このようなことから、本発明では｛223｝＜252＞には、等価な方位を含むものとする。
【００３５】
次に、本発明熱延鋼板の好ましい製造方法について説明する。
上記した組成を有する鋼素材に、該鋼素材を加熱する加熱工程と、該加熱された鋼素材を粗圧延と仕上圧延とからなる熱間圧延を施す熱延工程と、冷却工程と、巻取工程を順次施し、熱延板（鋼板）とする。
なお、鋼素材の製造方法は、とくに限定する必要はないが、上記した組成の溶鋼を転炉等の常用の溶製方法で溶製し、連続鋳造法等の常用の鋳造方法でスラブ等の鋼素材とすることが好ましい。
【００３６】
まず、得られた鋼素材に、加熱工程を施す。
加熱工程では、鋼素材を1100〜1250℃の温度に加熱する。加熱温度が1100℃未満では、変形抵抗が高く圧延負荷が増大し圧延機への負荷が過大となりすぎる。一方、加熱温度が1250℃を超えて高温になると、結晶粒が粗大化して低温靭性が低下するうえ、スケール生成量が増大し、歩留りが低下する。このため、鋼素材の加熱温度は1100〜1250℃とすることが好ましい。なお、より好ましくは1240℃以下である。
【００３７】
ついで、加熱された鋼素材を粗圧延してシートバーとし、さらに該シートバーに仕上圧延を施して熱延板とする熱延工程を施す。
粗圧延は、鋼素材を所望の寸法形状のシートバーとすることができればよく、その条件はとくに限定しない。なお、シートバー厚さは、仕上圧延機内の温度低下量に影響を及ぼすため、仕上圧延機内の温度低下量や、仕上圧延開始温度と仕上圧延終了温度との差を考慮してシートバー厚さを選択することが好ましい。本発明が対象としている板厚3mm以上12mm以下程度の熱延鋼板では、シートバー厚さは30〜45mmとすることが好ましい。
【００３８】
粗圧延に続く仕上圧延では、シートバーに、部分再結晶オーステナイト域および未再結晶オーステナイト域での累積圧下率を再結晶オーステナイト域での累積圧下率で除した値（以下、累積圧下率比ともいう）が0.2以下（０を含む）となる圧延を施す。
累積圧下率比が、0.2を超えると、旧γ粒が圧延方向に伸長し、圧延方向に平行な断面における旧γ粒の平均粒径が20μm以下で、かつ圧延方向に直交する断面における旧γ粒の平均粒径が15μm以下となる組織を確保することができなくなる。また（旧γ粒の圧延方向の平均長さ）／（旧オーステナイト粒の圧延方向に直交する方向の平均長さ）が10超え、さらに、板厚表面から1/4層における部位のＸ線面強度｛223｝＜252＞が5超えになり、曲げ特性および靭性が低下する。このため、仕上圧延における部分再結晶・未再結晶域累積圧下率比を0.2以下に限定することが好ましい。なお、より好ましくは0.15以下である。
【００３９】
なお、上記した仕上圧延の圧下状態を達成するためには、本発明で使用する鋼素材の組成範囲では、仕上圧延入側（開始）温度は900〜1050℃の範囲の温度とし、仕上圧延出側（終了）温度は、800〜950℃の範囲の温度として、仕上圧延の入側（開始）温度と出側（終了）温度との差△Tを200℃以下とすることが好ましい。△Tが、200℃を超えて大きくなると、仕上圧延終了温度が低下するため、所望の旧γ粒径を確保できなくなる。なお、仕上圧延における温度は、表面温度を用いるものとする。
【００４０】
熱間圧延工程における仕上圧延は、通常、タンデム圧延でありパス間時間が短く、部分再結晶γ域を含む未再結晶γ域が高温側にシフトし、さらに製品板厚が薄い場合には、仕上圧延機内の温度降下量が大きくなりやすい。このため、上記した仕上圧延条件をバランスよく満足させるためには、適正なシートバー厚を選択し、仕上圧延の板厚スケジュール管理（圧下スケジュール）を適正化するとともに、スケールブレーカ、ストリップクーラント等を利用し、仕上圧延機内の温度降下量を調整することが好ましい。
【００４１】
仕上圧延終了後、直ちにホットランテーブル上に設置された冷却装置で冷却工程を施す。仕上圧延終了後、仕上圧延スタンドを出てから直ちに、好ましくは５ｓ以内に、冷却を開始する。冷却開始までの滞留時間が長くなると、マルテンサイト生成臨界時間を超過する恐れがあるとともに、γ粒の粒成長が進行し、焼戻マルテンサイト相、ベイナイト相のブロックサイズが不均一となる。
【００４２】
冷却工程では、板厚中心部で、マルテンサイト生成臨界冷却速度以上の冷却速度で、冷却開始から30ｓ以内に（Ms点＋150℃）以下の冷却停止温度まで冷却する冷却処理を施す。なお、冷却速度は750〜500℃の温度範囲の平均冷却速度を用いるものとする。Ms点は、次式を用いて算出した値を用いるものとする。式中に示される元素のうち、含有しないものは零として計算するものとする。
【００４３】
Ms（℃）＝486−470Ｃ−8Si−33Mn−24Cr−17Ni−15Mo
（ここで、Ｃ、Si、Mn、Cr、Ni、Mo：各元素の含有量（質量％））
なお、冷却処理の開始は、板厚中心部の温度が750℃以上であるうちに行うことが望ましい。板厚中心部の温度が750℃未満となると、高温で変態するフェライト（ポリゴナルフェライト）またはパーライトが形成され、所望の組織を形成できなくなる。
【００４４】
また、冷却速度が、マルテンサイト生成臨界冷却速度未満では、焼戻マルテンサイト相またはベイナイト相（低温変態ベイナイト相）を主相とする、あるいはそれらの混合した所望の組織を確保できなくなる。なお、冷却速度の上限は、使用する冷却装置の能力に依存して決定されるが、反り等の鋼板形状の悪化を伴わない冷却速度とすることが好ましい。より好ましい冷却速度は、25℃／ｓ以上である。なお、本発明で使用する鋼素材の組成範囲では、マルテンサイト生成臨界冷却速度は概ね22℃／ｓ程度である。
【００４５】
また、冷却停止温度が、（Ms点＋150℃）超えの温度では、ベイナイト相（低温変態ベイナイト相）または焼戻マルテンサイト相を主相とする、あるいはそれらの混合した所望の組織を確保できなくなる。なお、好ましい冷却停止温度は、（Ms点−200℃）〜（Ms点＋100℃）である。また、冷却開始から冷却停止温度までの冷却時間が、30ｓを超えて長くなると、マルテンサイト相およびベイナイト相（低温変態ベイナイト相）以外の第二相（フェライト、パーライト）の組織分率が高くなり、低温での変態であるマルテンサイト変態、ベイナイト変態を十分に進行させることができず、所望の組織を確保できなくなる場合がある。
【００４６】
また、冷却工程では、上記した冷却処理を停止した後、（冷却停止温度±100℃）の温度範囲で5〜60ｓ間保持する保持処理を行う。このような保持処理を施すことにより、生成したマルテンサイト相、ベイナイト相（低温変態ベイナイト相）が焼戻され、ラス内に微細なセメンタイトが析出する。これにより、強度（降伏強さ）が上昇し、かつ靭性が向上する。またさらに、水素のトラップサイトとなる粗大なセメンタイトの生成を防止し、遅れ破壊を防止することができるようになる。なお、保持温度が（冷却停止温度−100℃）未満では、所望の焼戻効果が期待できない場合がある。一方、保持温度が（冷却停止温度＋100℃）を超えると、焼戻効果が過剰となりすぎ、セメンタイトが粗大化して所望の靭性、耐遅れ破壊性を確保できなくなる場合がある。
ま  た、保持処理の保持時間が5ｓ未満では、十分な保持処理効果、すなわち所望の焼戻効果が期待できない。一方、60ｓを超えて長くなると、巻取工程における焼戻効果が減少するとともに、生産性が低下する。
【００４７】
なお、保持処理の具体的な手段としては、誘導加熱等の手段を用いることもできる。また、（冷却停止温度±100℃）の温度範囲での保持は、ホットランテーブル上でのマルテンサイ卜変態発熱を利用し、ホットランテーブル上に複致箇所設置した表面温度計を参照して、水冷バンクの水量ないし水圧を調整することにより行うこともできる。
冷却工程を終了したのち、ついで（冷却停止温度±100℃）の範囲の巻取温度でコイル状に巻き取る、巻取工程を施す。
【００４８】
巻取工程では、コイル状に巻き取られ、熱延鋼板は所定の焼戻を受ける。巻取温度が、（冷却停止温度±100℃）の範囲を外れると、巻取工程における所望の焼戻効果を確保できなくなる。
以下、さらに実施例に基づいて本発明を詳細に説明する。
【実施例】
【００４９】
表１に示す組成のスラブ（鋼素材）（肉厚：230mm）を用いて、表２に示す加熱工程、熱延工程、を施し、熱間圧延終了後、表２に示す条件の冷却処理と、表２に示す保持処理とを行う冷却工程と、さらに表２に示す巻取温度で巻き取る巻取工程とを、順次施し、表２に示す板厚の熱延鋼板（鋼帯）とした。
得られた熱延鋼板から試験片を採取し、組織観察、引張試験、衝撃試験を実施した。試験方法は次の通りとした。
（１）組織観察
得られた熱延鋼板から組織観察用試験片を採取し、圧延方向に平行な断面（Ｌ方向断面）および圧延方向に直交する断面（Ｃ方向断面）を研磨し、旧γ粒界が現出するように腐食して、光学顕微鏡（倍率：500倍）で組織を観察した。観察位置は、板厚方向1/4ｔの位置とした。また、各観察位置で各２視野以上観察し、撮像して、画像解析装置を用いて、圧延方向に平行な断面および圧延方向に直交する断面における各旧オーステナイト粒の粒径を測定し、算術平均して、圧延方向に平行な断面における旧オーステナイト粒の平均粒径DLおよび圧延方向に直交する断面における旧オーステナイト粒の平均粒径DCを算出した。
【００５０】
また、各旧オーステナイト粒の、圧延方向の長さおよび圧延方向に直交する方向の長さを測定し、それぞれ算術平均したのち、その比Ｒ（＝（旧オーステナイト粒の圧延方向の平均長さ）／（圧延方向に直交する方向の平均長さ））を算出した。
さらに、組織観察用試験片のＣ方向断面を研磨し、ナイタール腐食して、板厚方向に、表面から板厚の1/4位置の領域の３箇所以上で、走査型電子顕微鏡（倍率：2000倍）を用いて組織を観察し、撮像して、画像解析装置を用いて、組織の種類、各相の組織分率（体積率）を測定した。
【００５１】
また、得られた熱延鋼板のND方向、板厚表面から1/4層の位置までを研削して、Ｘ線測定用試験片を採取した。得られたＸ線測定用試験片に化学研磨を施して加工歪を除去したのち、Ｘ線による集合組織解析（ODF）を実施した。得られた集合組織解析結果をBUNGE表示し、φ2=45度断面表示で、（φ1、Φ、φ2）＝（30.5、43.3、45.0）に示される方位｛223｝＜252＞のＸ線強度を求めた。
（２）引張試験
得られた熱延鋼板の所定の位置（コイル長手方向端部、幅方向1/4の位置）から、圧延方向に直交する方向（Ｃ方向）が長手方向となるように、板状の試験片（平行部幅：25mm、標点問距離：50mm）を採取し、JIS Z 2241の規定に準拠して、室温で引張試験を実施し、降伏強さYS、引張強さTS、全伸びElを求めた。
（３）衝撃試験
得られた熱延鋼板の所定の位置（コイル長手方向端部、幅方向1/4の位置）の板厚中心部から、圧延方向に直交する方向（Ｃ方向）が長手方向となるようにＶノッチ試験片を採取し、JIS Z 2242の規定に準拠してシャルピー衝撃試験を実施し、試験温度：−40℃での吸収エネルギーvE−40（J）を求めた。なお、試験片は３本とし、得られた吸収エネルギー値の算術平均をもとめ、その鋼板の吸収エネルギー値vE−40（J）とした。なお、板厚が10mm未満の鋼板については、サブサイズでの測定値を記載した。
（４）曲げ試験
得られた熱延鋼板の所定の位置から曲げ試験片（長辺側が圧延方向と直角方向となるように300mm、短辺側が板厚の5倍以上となるようにした短冊状試験片）を採取し、180度曲げ試験を実施し、割れの発生しない最小の内側曲げ半径（mm）を最小曲げ半径として求め、最小曲げ半径／板厚を算出した。最小曲げ半径／板厚が3.0以下である場合を「曲げ特性に優れた」と評価した。
【００５２】
得られた結果を表３に示す。
【００５３】
【表１】
0005594344.tif 000002
【００５４】
【表２】
0005594344.tif 000003
【００５５】
【表３】
0005594344.tif 000004
【００５６】
本発明例はいずれも、降伏強さYS：960MPa以上の高強度と、vE−40が30Ｊ以上の高靭性を有し、さらに割れが発生しない最小曲げ半径が、（3.0×板厚）以下の優れた曲げ特性を有する高強度熱延鋼板となっている。一方、本発明の範囲を外れる比較例は、降伏強さYSが960MPa未満であるか、vE−40が30Ｊ未満であるか、割れが発生しない最小曲げ半径が（3.0×板厚）超えであるか、所望の高強度および高靭性、さらには所望の優れた曲げ特性を満足できない、熱延鋼板となっている。